Хрустальное стекло
CUT GLASS

Изобретение относится к технологии силикатов и касается составов хрустального стекла, которое может быть использовано для изготовления сортовой посуды.
2
2
3
2
2
2
3
Известно стекло, содержащее следующие компоненты, мас. %: SiO54,0-60,0; ВO 1,0-4,0; СаО 11,0-19,0; MgO 1,0-3,0; ZnO 4,0-10,0; NaO 4,0-6,0; KO 7,0-10,0; АlO 1,0-5,0 [1].
Задача изобретения состоит в повышении термостойкости стекла.
2
2
3
2
2
2
2
3
2
2
Технический результат достигается тем, что хрустальное стекло, включающее SiO, ВO, СаО, ZnO, NaO, KO, дополнительно содержит CdO и РbО, при следующем соотношении компонентов, мас. %: SiO 52,0-53,5; ВO 2,2-4,0; СаО 16,7-17,5; ZnO 6,0-6,5; NaO 1,0-2,5; KO 8,5-10,0; CdO 4,2-5,0; РbО 4,8-5,2. Хрустальное стекло дополнительно содержит Se в количестве 0,1-0,3 мас. %.
В таблице приведены составы стекла.
Таблица
Стекло может быть сварено в электропечах любой конструкции при температуре 1430-1490°С.
Источник информации
1. SU 975618, С03С 3/10, 1982.